(57)【特許請求の範囲】
【請求項１】
ゲル状の負極合剤及び電解液を缶内に有する扁平形一次電池において、
前記負極合剤は、亜鉛粉末又は亜鉛合金粉末と、ゲル化剤と、前記亜鉛粉末又は亜鉛合金粉末の平均粒径の６０％〜１１０％の前記電解液と反応しない非金属の絶縁性粉末を含み、
前記絶縁性粉末は、前記負極合剤中に１体積％〜２５体積％含まれ、
前記絶縁性粉末の平均粒径は１１０μｍ以上３５０μｍ以下であることを特徴とする扁平形一次電池。
【請求項２】
前記ゲル化剤は、カルボキシメチルセルロース又はポリアクリル酸又はそれらの混合物を含むことを特徴とする請求項１に記載の扁平形一次電池。
【請求項３】
前記絶縁性粉末は、撥水性を有することを特徴とする請求項１または請求項２に記載の扁平形一次電池。
【請求項４】
前記絶縁性粉末は、ポリテトラフルオロエチレン、ポリプロピレン、ポリアミド、ポリエチレン及びアクリル樹脂のうちいずれか１つ又は複数の樹脂粉末からなることを特徴とする請求項１から３のいずれか一項に記載の扁平形一次電池。
【請求項５】
亜鉛粉末又は亜鉛合金粉末と、ゲル化剤と、電解液と反応しない非金属の絶縁性粉末を含む扁平形一次電池用負極合剤であって、
前記絶縁性粉末は、前記負極合剤中に１体積％〜２５体積％含まれ、
前記絶縁性粉末の平均粒径は１１０μｍ以上３５０μｍ以下であり、かつ前記亜鉛粉末又は亜鉛合金粉末の平均粒径の６０％〜１１０％であることを特徴とする扁平形一次電池用負極合剤。
【請求項６】
正極缶に正極合剤を充填し、前記正極合剤の上にセパレータを敷設し、ガスケットを圧入する工程と、
前記セパレータの上に成型された負極合剤を載置し、負極缶を被せ、前記正極缶の開口縁部をかしめて密閉する工程とからなる扁平形一次電池の製造方法であって、
前記負極合剤は、亜鉛粉末又は亜鉛合金粉末と、ゲル化剤と、前記亜鉛粉末又は亜鉛合金粉末の平均粒径の６０％〜１１０％の前記電解液と反応しない非金属の絶縁性粉末を含み、
前記絶縁性粉末は、前記負極合剤中に１体積％〜２５体積％含まれ、
前記前記絶縁性粉末の平均粒径は１１０μｍ以上３５０μｍ以下であることを特徴とする扁平形一次電池の製造方法。
【発明の詳細な説明】
【技術分野】
【０００１】
本発明は、扁平形一次電池、扁平形一次電池用負極合剤、及びその製造方法に関する。
【背景技術】
【０００２】
電子腕時計、携帯用電子計算機等の小型電子機器に使用されるコイン形或いはボタン形等の扁平形一次電池は、小型電子機器の高性能化及び低価格化に伴い、高性能化及び低価格化に加え、生産性の向上が求められている。
【０００３】
この扁平形一次電池としては、正極に二酸化マンガン、負極にゲル状亜鉛粉末を用いたアルカリボタン電池や、正極に酸化銀、負極にゲル状亜鉛粉末を用いた酸化銀電池等が知られている。これらの電池は、正極合剤を充填した正極缶と、負極合剤を充填した負極缶とをセパレータを介してかしめることによって形成されている。
【０００４】
この扁平形一次電池は、各電池サイズに求められる電気容量により、正極合剤や負極合剤における活物質の比率を調整している。亜鉛又は亜鉛合金を用いたゲル状の負極合剤では、電解液と反応しない非金属の絶縁性粉末を含ませて活物質の比率を調整している（例えば特許文献１）。
【先行技術文献】
【特許文献】
【０００５】
【特許文献１】特開２０１０−０４４９０６号公報
【発明の概要】
【発明が解決しようとする課題】
【０００６】
ところが、亜鉛又は亜鉛合金を用いたゲル状の負極合剤において、電解液と反応しない非金属の絶縁性粉末の粒径が小さい場合には、負極合剤を成型する際に供給ピンにこの絶縁性粉末が付着してしまい、負極合剤を正常に供給できなくなってしまう問題があった。
【０００７】
本発明は、上記課題を解決するためになされたものであり、その目的は、生産性を向上することができる扁平形一次電池、扁平形一次電池用負極合剤及びその製造方法を提供することにある。
【課題を解決するための手段】
【０００８】
本発明は、上記課題を解決する手段として、以下の構成を有する。
本発明に係る前記負極合剤は、ゲル状の負極合剤及び電解液を缶内に有する扁平形一次電池において、亜鉛粉末又は亜鉛合金粉末と、ゲル化剤と、前記亜鉛粉末又は亜鉛合金粉末の平均粒径の６０％〜１１０％の前記電解液と反応しない非金属の絶縁性粉末を含み、前記絶縁性粉末は、前記負極合剤中に１体積％〜２５体積％含まれ、前記絶縁性粉末の平均粒径は１１０μｍ以上であることを特徴とする。
この構成によれば、ゲル化剤に加え、電解液と反応しない非金属の絶縁性粉末が負極合剤中に１体積％〜２５体積％含まれるため、ゲル化剤の比率を高めても、負極合剤の粘弾性を好適に調整することができる。また、絶縁性粉末の平均粒径が、亜鉛粉末又は亜鉛合金粉末の平均粒径の６０％〜１１０％であり、１１０μｍ以上であるため、負極合剤の秤量ばらつきを抑制することができる。これにより、電池の電気容量を必要容量に維持しつつ、電池組み立て工程でのハンドリング性と生産性とを向上し、電気容量のばらつきを抑制することができる。
【０００９】
この扁平形一次電池において、前記ゲル化剤は、カルボキシメチルセルロース又はポリアクリル酸又はそれらの混合物を含む。
この構成によれば、負極合剤の粘弾性を好適に調整することができる。
【００１０】
この扁平形一次電池において、絶縁性粉末の平均粒径が、３５０μｍ以下であることを特徴とする。
この構成によれば、絶縁性粉末の比率を高めても、負極合剤を成型する際に供給ピンにこの絶縁性粉末付着してしまうことが少なく、扁平形一次電池の生産性を向上することができる。
【００１１】
この扁平形一次電池において、前記樹脂粉末は撥水性を有する。
この構成によれば、樹脂粉末は撥水性を有するため、カルボキシメチルセルロース又はポリアクリル酸又はそれらの混合物の比率を高めても、負極合剤の粘弾性を、良好なハンドリング性が得られる粘弾性に調整することができる。
【００１２】
この扁平形一次電池において、前記樹脂粉末は、ポリテトラフルオロエチレン、ポリプロピレン、ポリアミド、ポリエチレン及びアクリル樹脂のうちいずれか１つ又は複数からなる。
この構成によれば、樹脂粉末は、ポリテトラフルオロエチレン、ポリプロピレン、ポリアミド、ポリエチレン及びアクリル樹脂のいずれか１つ又は複数からなるため、負極合剤の粘弾性を好適に調整することができる。
【００１４】
本発明は、亜鉛粉末又は亜鉛合金粉末と、ゲル化剤と、電解液と反応しない非金属の絶縁性粉末を含む扁平形一次電池用負極合剤であって、前記絶縁性粉末は、前記負極合剤中に１体積％〜２５体積％含まれ、前記絶縁性粉末の平均粒径は１１０μｍ以上であり、かつ前記亜鉛粉末又は亜鉛合金粉末の平均粒径の６０％〜１１０％であることを特徴とする。
この構成によれば、ゲル化剤に加え、電解液と反応しない非金属の絶縁性粉末が負極合剤中に１体積％〜２５体積％含まれるため、ゲル化剤の比率を高めても、負極合剤の粘弾性を好適に調整することができる。また、絶縁性粉末の平均粒径が１１０μｍ以上であって亜鉛粉末又は亜鉛合金粉末の平均粒径の６０％〜１１０％であるため、負極合剤の秤量ばらつきを抑制することができる。これにより、電池の電気容量を必要容量に維持しつつ、電池組立工程でのハンドリング性と生産性とを向上し、電気容量のばらつきを抑制することができる。
【００１５】
本発明は、扁平形一次電池の製造方法であって、正極缶に正極合剤を充填し、前記正極合剤の上にセパレータを敷設し、ガスケットを圧入する工程と、前記セパレータの上に成型された負極合剤を載置し、負極缶を被せ、前記正極缶の開口縁部をかしめて密閉する工程とからなる扁平形一次電池の製造方法であって、前記負極合剤は、亜鉛粉末又は亜鉛合金粉末と、ゲル化剤と、前記亜鉛粉末又は亜鉛合金粉末の平均粒径の６０％〜１１０％の前記電解液と反応しない非金属の絶縁性粉末を含み、前記絶縁性粉末は、前記負極合剤中に１体積％〜２５体積％含まれ、前記前記絶縁性粉末の平均粒径は１１０μｍ以上であることを特徴とすることを特徴とする。
この構成によれば、ゲル化剤に加え、電解液と反応しない非金属の絶縁性粉末が負極合剤中に１体積％〜２５体積％含まれるため、ゲル化剤の比率を高めても、負極合剤の粘弾性を好適に調整することができる。また、絶縁性粉末の平均粒径が１１０μｍ以上であって亜鉛粉末又は亜鉛合金粉末の平均粒径の６０％〜１１０％であるため、負極合剤の秤量ばらつきを抑制することができる。これにより、電池の電気容量を必要容量に維持しつつ、電池組立工程でのハンドリング性と生産性とを向上し、電気容量のばらつきを抑制することができる。
【発明の効果】
【００１６】
本発明の扁平形一次電池、扁平形一次電池用負極合剤、及び扁平形一次電池お製造方法は、電池の電気容量を必要容量に維持しつつ、電池組み立て工程でのハンドリング性と生産性とを向上することができる。
【図面の簡単な説明】
【００１７】
【図１】図１は、扁平形アルカリ一次電池の断面図である。
【図２】図２は、絶縁性粉末の平均粒径が１１０μｍ以下の場合に生産性に及ぼす影響を示す模式図である。
【図３】図３は、実施例及び比較例の表である。
【発明を実施するための形態】
【００１８】
以下、本発明を具体化した一実施形態を図１に従って説明する。
図１は、正極合剤及び負極合剤及び電解液を扁平形のケース内に収容した扁平形アルカリ一次電池の概略断面図である。図１において、扁平形アルカリ一次電池１はボタン形の一次電池であって、正極缶２及び負極缶３を有している。正極缶２は、ステンレススチール（ＳＵＳ）にニッケルメッキを施した材質からなり、カップ状に成型されている。この正極缶２は、正極合剤５を収容するとともに、正極端子として機能する。
【００１９】
負極缶３は、ニッケルよりなる外表面層と、ステンレススチール（ＳＵＳ）よりなる金属層と、銅よりなる集電体層とを有する３層構造のクラッド材からなり、カップ状に成型されている。また、負極缶３は、その円形の開口部３ａが折り返し形成されており、その開口部３ａには、例えば、ナイロン製のリング状のガスケット４が装着されている。
【００２０】
そして、正極缶２の円形の開口部２ａに、負極缶３を、ガスケット４を装着した開口部３ａ側から嵌合させ、該正極缶２の開口部２ａを該ガスケット４に向かってかしめて封口することによって、円盤状（ボタン形又はコイン形）のケース８が形成される。該ケース８の内部には、密閉空間Ｓが形成される。
この密閉空間Ｓには、正極合剤５、セパレータ６、負極合剤７が収容され、セパレータ６を挟んで正極缶２側に正極合剤５、負極缶３側に負極合剤７がそれぞれ配置されている。
【００２１】
この扁平形アルカリ一次電池１を組み立てる際には、ペレット状に成型された正極合剤５を正極缶２に充填する。そして、セパレータ６の上に、ゲル状の負極合剤７を載置し、この上に負極缶３を被せる。さらに、正極缶２の開口縁部をかしめて、ケース８を密閉する。
【００２２】
正極合剤５は、正極活物質、導電剤、電解液、結着剤等を含んでいる。正極活物質としては、亜鉛又は亜鉛合金を負極活物質とした場合に正極活物質として使用可能であるものであれば特に限定されない。例えば、正極活物質を、酸化銀顆粒又は二酸化マンガン粉末又はそれらの混合物にしてもよい。又は、正極活物質を、オキシ水酸化ニッケル単独、又はコバルト等を固溶したオキシ水酸化ニッケル等にしてもよい。
負極合剤７は、負極活物質、伝導度安定剤、ゲル化剤、電解液及び粘弾性調整材を含んでいる。
【００２３】
負極活物質としては、亜鉛粉末又は亜鉛合金粉末１１を用いている。伝導度安定剤としては、酸化亜鉛（ＺｎＯ）等を用いることができる。また、ゲル化剤としては、カルボキシメチルセルロース、又はポリアクリル酸、又はカルボキシメチルセルロースとポリアクリル酸との混合物が好ましい。カルボキシメチルセルロース又はポリアクリル酸を用いることによって、負極合剤７の電解液に対する親液性及び保液性を向上することができる。
電解液は、水酸化カリウム水溶液、又は水酸化ナトリウム水溶液、又はそれらの混合液を用いることができる。
【００２４】
粘弾性調整材は、負極合剤７の粘弾性を、良好なハンドリング性が得られる粘弾性とし、且つ生産性を向上するために配合される。この粘弾性調整材としては、強アルカリ性である電解液と反応しない非金属の絶縁性粉末１０が用いられる。ここでは、電解液と化学反応せず、且つ電解液を吸収しない状態を、電解液と反応しない状態とする。
【００２５】
例えば、必要とする電池の電気容量が低く、負極活物質の比率を小さく設計する場合、亜鉛粉末又は亜鉛合金粉末１１の比率が小さくなるため、その分、粘性の高いゲル化剤や電解液の比率が高くなるが、上記絶縁性粉末１０を加えることで、固形分（亜鉛粉末又は亜鉛合金粉末と絶縁性粉末）と電解液を含んだゲル化剤の体積比が良好に調整されることにより、負極合剤７の粘弾性を良好な範囲に調整することができる。
【００２６】
例えば、所定量の負極合剤７をセパレータ上に載置する際、所定容積の丸穴が形成された組立装置に、圧力を付与しながら負極合剤７を充填し、その丸穴の上下を擦り切り用の工具等を用いて擦り切る。さらに、供給ピン１３を用いて、成型された負極合剤７を丸穴から抜き出す。上記絶縁性粉末を含有した負極合剤７の場合、負極合剤７の切れが向上されるので、負極合剤７が、丸穴の内周面や、供給ピン１３から容易に剥がれ落ち、負極合剤７の取り扱いが容易となり、ハンドリング性を向上できる。また、負極合剤７を、一定量擦り切った際のばらつき、セパレータ上に載置する際の載置ばらつき、秤量ばらつきが抑制され、生産性が向上する。
【００２７】
この絶縁性粉末１０の平均粒径は、亜鉛粉末又は亜鉛合金粉末１１の平均粒径の６０％〜１４０％であることが好ましい。尚、平均粒径とは、粒度分布曲線において積算値が５０％にあたる粒径（Ｄ５０）をいう。絶縁性粉末１０の平均粒径が亜鉛粉末又は亜鉛合金粉末１１の平均粒径の６０％を下回ると、粘弾性調整材としての効果を得ることができなくなり、十分なハンドリング性が得られない。また、１４０％を上回ると、負極活物質、伝導度安定剤、ゲル化剤、電解液及び粘弾性調整材を混合し、負極合剤７を作製する際に、負極活物質である亜鉛粉末又は亜鉛合金粉末が均一に分散せず、擦り切った負極合剤７に含有する負極活物質の量のばらつきが大きくなり、電気容量のばらつきが大きくなる。
【００２８】
図２は、絶縁性粉末１０の平均粒径が１１０μｍ以下の場合に生産性に及ぼす影響を示す模式図である。図２（ａ）は、平均粒径が１１０μｍ以上の絶縁性粉末１０と、亜鉛粉末または亜鉛合金粉末１１と、ゲル化剤と電解液の混合物１２とを含む負極合剤を円柱状に成型し丸穴から押し出す図である。供給ピン１３が矢印方向に移動し負極合剤に接触する際に、絶縁性粉末１０と亜鉛粉末または亜鉛合金粉末１１の周りに付着しているゲル化剤と電解液の混合物１２が供給ピン１３に接触する。
【００２９】
図２（ｂ）は、この供給ピン１３が矢印方向に移動し、供給ピン１３から負極合剤が剥がれるところを示す図である。図２（ｂ）では、負極合剤は、供給ピン１３から剥がれている。ここで、図２は、ゲル化剤としてカルボキシメチルセルロース、電解液として水酸化ナトリウム水溶液及び水酸化カリウム水溶液を用いて検証を行った結果に基づく。
【００３０】
図２（ｃ）は、平均粒径が１１０μｍ以下の絶縁性粉末１０と、亜鉛粉末または亜鉛合金粉末１１と、ゲル化剤と電解液の混合物１２とを含む負極合剤を円柱状に成型し丸穴から押し出す図である。図２（ａ）と同様に、供給ピン１３が矢印方向に移動し負極合剤に接触する際に、絶縁性粉末１０と亜鉛粉末または亜鉛合金粉末１１の周りに付着しているゲル化剤と電解液の混合物１２が供給ピン１３に接触する。
【００３１】
図２（ｄ）は、供給ピン１３が矢印方向に移動し、供給ピン１３から負極合剤が剥がれるところを示す図である。
ここで、負極合剤と負極合剤と供給ピン１３とが接触する点に着目すると、図２（ａ）ではこの接触点が４箇所（丸印の箇所）であるところ、図２（ｃ）ではこの接触点は８箇所となっており、図２（ａ）の接触点よりも図２（ｃ）の接触点の方が多いことがわかる。また、絶縁性粉末１０の粒子径は、図２（ａ）、（ｂ）の場合よりも図２（ｃ）、（ｄ）の場合の方が小さい。このため、負極合剤を供給ピンから剥がす際に、絶縁性粉末１０の平均粒径が１１０μｍ以下の場合には、図２（ｄ）に示すように、供給ピン１３に絶縁性粉末１０が付着したままとなる。このため、負極合剤を繰り返し押し出すと供給ピン１３に付着した負極合剤を取り除かなければならなくなり、生産性が低下する。絶縁性粉末１０の平均粒径が１１０μｍ以上であれば、図２（ｂ）のように、負極合剤は供給ピン１３に付着しにくいため、供給ピンから負極合剤を取り除く必要はないか、あってもその頻度は絶縁性粉末１０の平均粒径が１１０μｍ以上の場合より極めて少ない。また、この絶縁性粉末の平均粒径は、３５０μｍ以下であることが好ましい。
【００３２】
また、この絶縁性粉末は、撥水性を有することが好ましい。撥水性を有する絶縁性粉末を用いると、電解液及びゲル化剤と絶縁性粉末との間の粘着力が、より低減され、負極合剤７を秤量する際の切れが向上する。
また、絶縁性粉末は、撥水性、純度、価格、粉砕化のし易さ（加工性）、耐アルカリ性等の点から、ポリテトラフルオロエチレン、ポリプロピレン、ポリアミド、ポリエチレン及びアクリル樹脂のうちいずれか一つ、又は複数からなる樹脂粉末を用いることが好ましい。
【００３３】
さらに、絶縁性粉末は、負極合剤７に対して、配合率が１体積％〜２５体積％であることが好ましい。配合率が１体積％を下回ると、粘弾性調整材としての効果を得ることができなくなり、十分なハンドリング性が得られない。また、２５体積％を上回ると、負極合剤７の粘弾性が過度に低くなり、負極合剤７の強度が低下してしまう。負極合剤７の強度が低下すると、負極合剤７がセパレータ上に載置される際に形状が崩れ、載置不良が発生しやすくなる。
さらに、絶縁性粉末は、球形であることが好ましい。球形の絶縁性粉末を用いると、電解液を含んだゲル化剤等との摩擦力が小さくなり、負極合剤７の切れが、より向上される。
【００３４】
次に、負極合剤７の組成を変更した実施例を行い、当該発明の効果を検証した。
（実施例１）
本実施例では、ＳＲ６２６ＳＷ型（外径６．８ｍｍ、高さ２．６ｍｍ、公称容量３０ｍＡｈ）の扁平形アルカリ一次電池の公称容量を、粘弾性調整材を用いて、１０％容量を減らした電池（公称容量２７ｍＡｈ）を作製した。
【００３５】
負極合剤７に配合する粘弾性調整材は、ポリエチレン粉末とし、その平均粒径を１５０μｍとした。さらに、負極合剤７を構成する各組成物の配合率を、亜鉛合金粉末２５．１体積％、酸化亜鉛（ＺｎＯ）１．３体積％、カルボキシメチルセルロース４．９体積％、濃度２８質量％の水酸化ナトリウム水溶液５３．８体積％、濃度４５質量％水酸化カリウム水溶液１２．１体積％、ポリエチレン２．８体積％とした。また、亜鉛合金粉末の平均粒径は、１５０μｍとし、亜鉛合金粉末平均粒径に対するポリエチレン粉末平均粒径を１００％とした。これらの組成物を混合し、ゲル状の負極合剤７を作製した。
【００３６】
正極合材５を構成する各組成物の配合率は、酸化銀（Ａｇ2Ｏ）９２質量％、二酸化マンガン５質量％、グラファイト２質量％、ランタンニッケル（ＬａＮｉ5）１質量％とした。尚、酸化銀の平均粒径は１０μｍ、二酸化マンガンの平均粒径は３０μｍ、グラファイトの平均粒径は１５μｍ、ランタンニッケルの平均粒径は３５μｍとした。
【００３７】
そして、これらの組成物を混合し、ペレット状に圧縮成型することで、正極合剤５を作製した。このようにして作製された正極合剤５をニッケルメッキが施された鉄製の正極缶２に収容し、その上からセパレータ６を敷設した。また、その正極缶２に圧入となるリング状のガスケット４を挿入した。さらに、セパレータ上に負極合剤７を載置し、この上にガスケット４を介して負極缶３を被せた。そして、正極缶２の開口縁部をかしめることで前述した扁平形アルカリ一次電池１を作製した。
尚、セパレータ６は、ポリエチレンフィルム、セロファン及び不織布から構成され、ガスケット４は、ポリアミド製である。
【００３８】
（実施例２）
実施例１に対し、亜鉛合金粉末の平均粒径を１００μｍ、ポリエチレン粉末の平均粒径を１１０μｍとし、亜鉛合金粉末の平均粒径に対するポリエチレン粉末の平均粒径を１１０％とした点のみが異なり、その他の構成は、実施例１と同様にした。
（実施例３）
実施例１に対し、ポリエチレン粉末の平均粒径を１１０μｍとし、亜鉛合金粉末の平均粒径に対するポリエチレン粉末の平均粒径を７３％とした点のみが異なり、その他の構成は、実施例１と同様にした。
（実施例４）
実施例１に対し、ポリエチレン粉末の平均粒径を２１０μｍとし、亜鉛合金粉末の平均粒径に対するポリエチレン粉末の平均粒径を１４０％とした点のみが異なり、その他の構成は、実施例１と同様にした。
（実施例５）
実施例１に対し、亜鉛合金粉末の平均粒径を２５０μｍ、ポリエチレン粉末の平均粒径を１５０μｍとし、亜鉛合金粉末の平均粒径に対するポリエチレン粉末の平均粒径を６０％とした点のみが異なり、その他の構成は、実施例１と同様にした。
【００３９】
（実施例６）
実施例１に対し、亜鉛合金粉末の平均粒径を２５０μｍ、ポリエチレン粉末の平均粒径を３５０μｍとし、亜鉛合金粉末の平均粒径に対するポリエチレン粉末の平均粒径を１４０％とした点のみが異なり、その他の構成は、実施例１と同様にした。
（実施例７）
実施例１に対し、負極合剤７に添加する粘弾性調整材をポリプロピレンとした点のみが異なり、その他の構成は実施例１と同様にした。
（実施例８）
実施例１に対し、負極合剤７に添加する粘弾性調整材をポリアミドとした点のみが異なり、その他の構成は実施例１と同様にした。
（実施例９）
実施例１に対し、負極合剤７に添加する粘弾性調整材をポリテトラフルオロエチレンとした点のみが異なり、その他の構成は実施例１と同様にした。
【００４０】
（実施例１０）
実施例１に対し、負極合剤７に添加する粘弾性調整材をアクリル樹脂とした点のみが異なり、その他の構成は実施例１と同様にした。
（実施例１１）
実施例１に対し、ポリエチレン粉末の配合率を１．０体積％とした点のみが異なり、その他の構成は、実施例１と同様にした。
（実施例１２）
実施例１に対し、ポリエチレン粉末の配合率を２５．０体積％とした点のみが異なり、その他の構成は、実施例１と同様にした。
【００４１】
（比較例１）
実施例１に対し、粘弾性調整材を添加しない点のみが異なり、その他の構成は実施例１と同様にした。
（比較例２）
実施例１に対し、亜鉛合金粉末の平均粒径を１００μｍ、ポリエチレン粉末の平均粒径を６０μｍとし、亜鉛合金粉末の平均粒径に対する樹脂粉末の平均粒径を６０％とした点のみが異なり、その他の構成は実施例１と同様にした。
（比較例３）
実施例１に対し、ポリエチレン粉末の平均粒径を３０μｍとし、亜鉛合金粉末の平均粒径に対する樹脂粉末の平均粒径を２０％とした点のみが異なり、その他の構成は実施例１と同様にした。
（比較例４）
実施例１に対し、ポリエチレン粉末の平均粒径を２７０μｍとし、亜鉛合金粉末の平均粒径に対する樹脂粉末平均粒径を１８０％とした点のみが異なり、その他の構成は実施例１と同様にした。
【００４２】
（比較例５）
実施例１に対し、亜鉛合金粉末の平均粒径を２５０μｍ、ポリエチレン粉末の平均粒径を５０μｍとし、亜鉛合金粉末の平均粒径に対する樹脂粉末の平均粒径を２０％とした点のみが異なり、その他の構成は実施例１と同様にした。
（比較例６）
実施例１に対し、亜鉛合金粉末の平均粒径を２５０μｍ、ポリエチレン粉末の平均粒径を４５０μｍとし、亜鉛合金粉末の平均粒径に対する樹脂粉末の平均粒径を１８０％とした点のみが異なり、その他の構成は実施例１と同様にした。
（比較例７）
実施例１に対し、ポリエチレン粉末の配合率を０．５体積％とした点のみが異なり、その他の構成は、実施例１と同様にした。
（比較例８）
実施例１に対し、ポリエチレン粉末の配合率を２７．０体積％とした点のみが異なり、その他の構成は、実施例１と同様にした。
【００４３】
＜検証＞
そして、実施例１〜１２、及び比較例１〜８の扁平形アルカリ一次電池１を作製し、負極合剤１を載置する際の形状変化、載置性、放電容量とその変動係数を調べるために、以下の検証を行った。
【００４４】
＜検証１＞
所定の容積の丸穴に所定の圧力を加えて負極合剤７を充填後、丸穴の上下を擦り切りながら、丸穴に対し一回り小さい円柱状のピンを用いて、負極合剤７を丸穴から抜き出した。そして、その丸穴に対する負極合剤の形状変化を調査し、各実施例及び比較例の形状変化の有無について評価した。その結果を、図３の表に示す。ここで、稼動時間（ｈ）とは装置稼動からの経過時間をいい、表では、稼動開始から１時間までの結果、及びそれ以後一時間ごとの結果を４時間まで表している。「−」は、負極合剤が完全に崩れてしまい円柱形状を維持できないことを示している。
【００４５】
＜検証２＞
電池組立機を１時間稼動して、実施例１〜１２及び比較例１〜８の扁平形アルカリ一次電池１を作製した。そして、負極合剤７の載置ずれによる、扁平形アルカリ一次電池１の不良個数を調査した。その結果を、図３の表に示す。稼動時間については、検証１と同じである。「−」は、負極合剤が崩れてしまい、載置できない状態であることを示している。
【００４６】
＜検証３＞
実施例１〜１２及び比較例１〜８の各条件で作製した扁平形アルカリ一次電池１のうち、それぞれ５個を、負荷抵抗３０ｋΩで連続放電させ、０．９Ｖを終止電圧とした際の放電容量［ｍＡｈ］を調べ、その変動係数（標準偏差／平均値×１００）を算出し、秤量ばらつきに起因する容量ばらつきを調べた。その結果を、図３の表に示す。稼動時間については、検証１と同じである。放電容量変動係数での「−」は、負極合剤が崩れてしまい載置できないため、電池を作製できなかったことを示している。
【００４７】
＜検証結果の検討＞
・比較例１と実施例１〜１２を比較すると、比較例１では、形状は稼動開始から２〜３時間で崩れが発生した。また、載置不良および放電容量の変動は、稼動開始時から１時間以内に発生した。つまり、負極合剤７に、樹脂粉末を添加することによって、負極合剤７の載置ばらつきを低減できるため生産性を向上できることがわかる。これは、負極合剤７に樹脂粉末を適量添加することで、負極合剤７の粘弾性を好ましい状態にすることができるためである。また、検証３で得た放電容量の変動係数から、負極合剤７に樹脂粉末を添加することにより、電気容量のばらつきも低減できることがわかる。これは、負極合剤７に撥水性を有する樹脂粉末を添加することにより、負極合剤自身の切れを向上し秤量ばらつきを低減できるためである。
【００４８】
・比較例２と実施例２を比較すると、載置不良については、比較例２では稼動開始時から載置不良が発生しているのに対し、実施例では４時間の稼動においても載置不良が発生していない。放電容量の変動係数も実施例２の方が低くなっていることがわかる。また、形状は、実施例２が４時間の稼動においても良好であるのに対し、比較例２では稼動開始時から３〜４時間で崩れが発生した。これらより、亜鉛合金粉末の平均粒径に対する樹脂粉末の粒径が６０〜１４０％内にあっても、樹脂粉末の平均粒径を１１０μｍ以上に保つことによって、生産性が向上できることがわかる。
【００４９】
・比較例３及び４と実施例３及び４を比較すると、形状では実施例３、４ともに４時間の稼動においても良好であるのに対し、比較例３では、２〜３時間で崩れが発生している。載置不良発生数では、実施例３では３〜４時間で１件、実施例４では４時間の稼動においても載置不良が発生していないのに対し、比較例３では稼動直後、比較例４では２〜３時間で載置不良が発生している。つまり、樹脂粉末の平均粒径が１１０μｍ以上であることを満たす範囲に樹脂粉末粒径を調節することにより、載置不良、秤量ばらつきを抑えることが出来ることがわかる。
【００５０】
・比較例５及び６と実施例５及び６を比較すると、形状では実施例５、６ともに４時間の稼動においても良好であるのに対し、比較例５では、２〜３時間で崩れが発生している。載置不良発生数では、実施例５では３〜４時間で１件、実施例６では４時間の稼動においても載置不良が発生していないのに対し、比較例５では稼動直後、比較例６では２〜３時間で載置不良が発生している。つまり、亜鉛合金粉末平均粒径を２５０μｍに変更した場合でも、樹脂粉末の平均粒径を、亜鉛合金粉末の平均粒径に対する樹脂粉末の粒径が６０〜１４０％内に調節することにより、載置不良、秤量ばらつきを抑えることが出来ることがわかる。
【００５１】
ここで、酸化銀電池を代表とする扁平形一次電池の負極に使用される亜鉛粉末又は亜鉛合金粉末として、一般的には、平均粒径が５０〜２５０μｍのものが使われる。この平均粒径が５０μｍを下回ると、亜鉛の表面積が増えるため、空気中で自然発火する恐れがあり、取り扱いが難しい。逆に２５０μｍを上回ると、亜鉛の表面積が減るため、電池にしたときの放電特性が悪くなる。この亜鉛粉末又は亜鉛合金粉末の平均粒径の最大値は、実施例６から２５０μｍとなるので、樹脂粉末の最大値は、２５０μｍ×１４０％＝３５０μｍとなる。
【００５２】
・比較例７、８と実施例１１、１２を比較すると、形状では実施例１１、１２ともに４時間の稼動においても良好であるのに対し、比較例７は２〜３時間、比較例８は１〜２時間で崩れが発生している。載置不良発生数では、実施例１１が２〜３時間、実施例１２が３〜４時間で載置不良が発生しているのに対し、比較例７では稼動直後、比較例８では１〜２時間で載置不良が発生している。つまり、樹脂粉末の配合率が１体積％を下回ると負極合剤の粘弾性が増大し、粘弾性調整材としての役割を果たさないことがわかる。また、樹脂粉末の配合率が２５体積％を上回ると、負極合剤中の樹脂粉末が多すぎるために、僅かな応力でも形状を保てず形が崩れた。この場合も粘弾性調整材としての役割を果たさないことがわかる。
【００５３】
上記実施形態によれば、以下のような効果を得ることがわかる。
（１）上記実施形態によれば、負極合剤７は、亜鉛粉末又は亜鉛合金粉末を主負極活物質とし、ゲル化剤を含むとともに、粘弾性調整材として、平均粒径が１１０μｍ以上であって亜鉛又は亜鉛合金粉末平均粒径に対して６０％〜１４０％の電解液と反応しない非金属の絶縁性粉末を含む。このため、ゲル化剤の比率が大きくなっても、絶縁性粉末を加えることにより、負極合剤７の粘弾性を調整することができる。従って、電池の電気容量を必要容量に維持しつつ、負極合剤７を秤量及び成型する際のハンドリング性を向上させることができる。また、載置ばらつき及び秤量ばらつきが抑制され、生産性を向上することができる。
【００５４】
（２）上記実施形態によれば、粘弾性調整材として負極合剤７に配合する絶縁性粉末を、ポリテトラフルオロエチレン、ポリプロピレン、ポリアミド、ポリエチレン及びアクリル樹脂のいずれか１つ、又は複数からなる樹脂粉末とした。このため、撥水性、価格、加工性、耐アルカリ性等の条件を満たす粉末を用いて、負極合剤７の粘弾性を調整することができる。
【００５５】
（３）上記実施形態によれば、負極合剤７は絶縁性粉末を１体積％〜２５体積％含む。このため、電池の電気容量を必要容量に維持しつつ、良好なハンドリング性が得られる。
尚、上記実施形態を以下のように変更してもよい。
・扁平形一次電池１としては、上記したように、正極活物質を二酸化マンガンとするアルカリボタン電池、酸化銀とする酸化銀電池、オキシ水酸化ニッケルとする電池の他、空気極を有する空気亜鉛電池でもよい。
【符号の説明】
【００５６】
１…扁平形一次電池としての扁平形アルカリ一次電池
２…正極缶
３…負極缶
４…ガスケット
５…正極合剤
６…セパレータ
７…負極合剤
８…ケース
１０…絶縁性粉末
１１…亜鉛粉末または亜鉛合金粉末
１２…ゲル化剤と電解液の混合物
１３…供給ピン
【図１】
0005999968.tif 000002
【図２】
0005999968.tif 000003
【図３】
0005999968.tif 000004